(57)【特許請求の範囲】
【請求項１】
３０ＧＨｚから３０ＴＨｚの周波数領域のうち、表面プラズモン共鳴周波数の電磁波を選択して検出するための検出素子であって、
前記周波数領域のうち、表面プラズモン共鳴周波数の電磁波を選択するためのフィルタと、
前記選択された電磁波を検出するための検出部と、を備え、
前記フィルタは、
前記周波数領域の電磁波に対して誘電率実部が負である膜と、
前記検出部の誘電率より大きい誘電率である誘電体と、を備え、
前記周波数領域の電磁波の入射側から、前記誘電体、前記膜、前記検出部、がこの順で設けられており、
前記膜の誘電率実部の絶対値は、前記検出部の誘電率より大きいことを特徴とする検出素子。
【請求項２】
前記膜が、半導体又は透明性導電膜のいずれかであることを特徴とする請求項１に記載の検出素子。
【請求項３】
前記検出部は、前記膜と前記検出部によって保持される前記電磁波の電界が増強された表面プラズモンを検出することを特徴とする請求項１あるいは２に記載の検出素子。
【請求項４】
前記誘電体にＳＷＳを施して構成、あるいは前記誘電体にＡＲコーティングを施して構成されたインピーダンス変換構造を備えることを特徴とする請求項１乃至３のいずれか１項に記載の検出素子。
【請求項５】
前記検出部が、熱型検出素子であることを特徴とする請求項１から４のいずれか１項に記載の検出素子。
【請求項６】
前記膜と前記検出部とが離間している場合、
前記膜の表面と前記検出部の表面との距離が、前記電磁波の波長以下であることを特徴とする請求項１乃至５のいずれか１項に記載の検出素子。
【請求項７】
前記検出部は、
前記膜に設けられた第１の電極と、
前記膜に対して前記誘電体の反対側に設けられた焦電体と、
前記焦電体に対して前記膜の反対側に設けられた第２の電極と、を備えることを特徴とする請求項１乃至６のいずれか１項に記載の検出素子。
【請求項８】
前記検出部の受光面積が、前記膜の面積に対応していることを特徴とする請求項１乃至７のいずれか１項に記載の検出素子。
【請求項９】
３０ＧＨｚから３０ＴＨｚの周波数領域のうち、表面プラズモン共鳴周波数の電磁波を選択して検出するための検出素子であって、
前記周波数領域のうち、表面プラズモン共鳴周波数の電磁波を選択するためのフィルタと、
前記選択された電磁波を検出するための検出部と、を備え、
前記周波数領域の電磁波の入射側から、前記フィルタ、前記検出部、がこの順で設けられており、
前記フィルタは、前記選択された電磁波の波長以下の周期と前記検出部の表面が露出している凹部とを有したグレーティング形状を有し、且つ前記周波数領域の電磁波に対して誘電率実部が負であり、
前記フィルタの誘電率実部の絶対値は、前記検出部の誘電率より大きいことを特徴とする検出素子。
【請求項１０】
請求項１から９のいずれか１項に記載の検出素子が複数あり、且つアレイ状に配置されている画像形成装置であって、
前記検出素子が検出する電界強度の違いに基づいて、電界強度分布の画像を形成する画像形成部とを備えることを特徴とする画像形成装置。
【発明の詳細な説明】
【技術分野】
【０００１】
本発明は赤外領域を含み、長波長側をミリ波領域からテラヘルツ帯（３０ＧＨｚ〜３０ＴＨｚ）、短波長側を可視光領域とした広い周波数領域一般の検出素子及び検出素子を用いた画像形成装置に関する。
【背景技術】
【０００２】
赤外領域における検出素子として、波長依存性のない熱型検出素子や波長依存性のある量子型検出素子がこれまで広く知られている。これらの多くは、赤外検出の特徴を利用している。たとえば自動ドアにおける人体検出器、火災警報装置やエアコンにおける温度検出器、気体の赤外吸収スペクトルを利用した気体検出器、サブミリ波・遠赤外領域における宇宙観測など、幅広い分野、様々な用途で応用されている。ここで熱型検出素子はたとえば、焦電素子（ＬｉＴａＯ３、ＴＧＳなど）、ゴーレイセル、ボロメータである。また、量子型検出素子はたとえば真性半導体素子（ＩｎＧａＡｓＰＩＮフォトダイオード、ＭＣＴ光伝導素子など）や不純物半導体素子である。また、ショットキーバリアダイオードはいずれの動作も可能である。
【０００３】
これらを比較すれば、熱型検出素子は手軽に利用できることができるのが特徴で、たとえば、典型的な量子型検出素子が冷却を必要とするのに対して典型的な熱型検出素子は冷却が不要である。一方、熱型検出素子は受光感度が小さく、ＮＥＰ（Ｎｏｉｓｅ  Ｅｑｕｉｖａｌｅｎｔ  Ｐｏｗｅｒ）が大きいため、一般に検出能力は小さいことも知られている。検出能力は、比検出能力Ｄ＊で表される。一般に、Ｄ＊（ディースター）は大きいほどよい検出素子とされ、また、異なる素子を比較しやすいようにＮＥＰを単位面積の平方根で規格化して、逆数をとった量である。比検出能力で比較すると、たとえば、中赤外領域における典型的な量子型検出素子の比検出能力Ｄ＊は１０１０［ｃｍ．Ｈｚ１／２／ｗ］から１０１１［ｃｍ．Ｈｚ１／２／ｗ］であって、典型的な熱型検出素子のＤ＊は１０８［ｃｍ．Ｈｚ１／２／ｗ］から１０９［ｃｍ．Ｈｚ１／２／ｗ］である。したがって、Ｄ＊でみると、熱型検出素子は量子型検出素子より二桁程度、性能が劣るといえる。
【０００４】
以上のように、熱型検出素子は手軽に用いることができる一方で検出能力小さいとともに検出可能な周波数領域が非常に広い。そこで、ある特定の波長領域の検出能力を向上させるには検出可能な周波数領域の一部を通過できるような波長選択フィルタを用いて、素子全体として雑音を低減する方法が常套手段として用いられている。たとえば、特許文献１は焦電素子が検出する赤外光を回折光学レンズによって絞る方法を開示している。このとき、回折光学レンズは赤外光の波長選択フィルタとして機能する。また、回折光学レンズを利用することによってフィルタ通過後の赤外光の光強度が通過前に比べて低下しにくいために、素子全体としての受光感度が低下しにくい構造にもなっている。
【０００５】
また、一方では光検出技術の発展により、表面プラズモンにともなう光電界検出ができるようになっている。非特許文献１は、ある特定の波長の光電界を選択的に増強するための中心に波長以下の穴を配し、波長程度の間隔をもって数本の溝を配した金属回折リングにフォトダイオードを集積した構造を開示している。このとき、検出したい光は表面プラズモンとして金属回折リングの中心に集められ、フォトダイオードの位置する中心の穴の光電界を増強する効果がある。したがって、このような増強効果を利用すれば素子全体としての受光感度を高められる可能性がある。
【特許文献１】特開平８−１４５７８７
【非特許文献１】Ｔｓｕｔｏｍｕ  Ｉｓｈｉｉ  ｅｔ  ａｌ；Ｊｐｎ．Ｊｏｕｒ．Ａｐｐｌ．Ｐｈｙｓ．，Ｖｏｌ．４４（２００５），Ｌ３６４
【発明の開示】
【発明が解決しようとする課題】
【０００６】
しかしながら、波長選択フィルタを用いた焦電素子の従来例において、受光感度を高めることは難しい。一般のフィルタ通過前の光強度はフィルタ通過前の光強度より小さいためである。また、金属回折リングの中心にフォトダイオードを集積した従来例においては、受光感度を高める効果は有していても、フォトダイオードの素子面積の大きさは波長以下の大きさに制約されてしまうため、検出面積に限界がある。
【０００７】
そこで、本発明では上記課題を解決し、赤外領域を含む、広い周波数領域一般の、受光感度を高める効果を有し、非特許文献１の検出部よりも検出面積が大きい検出素子を提供する。
【課題を解決するための手段】
【０００８】
本発明では、以下のように構成した検出素子を提供する。
【０００９】
すなわち、本発明では
電磁波を検出するための検出素子であって、
前記電磁波の検出する波長領域を選択するためのフィルタ部と電磁波検出部とを備え、
前記フィルタ部は誘電率実部が負の第１の媒体と前記第１の媒体と異なる第２の媒体とを備え、
前記第１の媒体と前記第２の媒体との間の距離が検出する電磁波の波長以下で、且つ
前記第１の媒体と前記電磁波検出部との間の距離が前記検出する電磁波の波長以下である検出素子を提供するものである。
【００１０】
または、本発明では
電磁波を検出するための検出素子であって、
前記電磁波の検出する波長領域を選択するためのフィルタ部と電磁波検出部とを備え、
前記フィルタ部は、検出する電磁波の波長以下の周期を有したグレーティング形状を有し、且つ誘電率実部が負の負誘電率媒体とを備え、
前グレーティング形状の凹部に前記電磁波検出部が露出している検出素子を提供するものである。
【００１１】
ここで、電磁波検出部はたとえば熱型検出素子や量子型検出素子である。このようにして構成した本発明における検出素子は、第１の媒体（負誘電率媒体）における表面プラズモン共鳴を波長選択フィルタとして利用する。そして、表面プラズモン共鳴によって選択された波長の電界強度が増強されることを利用して、電界強度が大きな位置に熱型検出素子あるいは量子型検出素子を配する構成により、従来の検出素子よりも受光感度の高い検出素子を提供することができる。
【００１２】
なお、本明細書において“受光”や“光検出”などという文言で使用した“光”は、電磁波のことを指し、赤外光や可視光といった電磁波領域のみを限定するものではない。
【発明の効果】
【００１３】
本発明の構成をとることによって、赤外領域を含む広い周波数領域のなかで選択された波長領域に対して、受光感度が高い検出素子を提供することが可能になる。
【発明を実施するための最良の形態】
【００１４】
（構成）
以下に、本発明を実施するための最良の形態について図面を参照して説明する。ここで説明する検出素子は、熱型検出素子を含み、媒体と負誘電体媒体によって構成されるものである。
【００１５】
図１は、本発明を実施するための最良の形態を示す断面図をあらわすものである。図において１０１は負誘電率媒体であって、使用する電磁波領域において、負の誘電率実部を有した第１の媒体である。ミリ波帯からテラヘルツ帯の周波数領域であればたとえばキャリアドープした半導体（ＩｎＡｓ，ＧａＡｓ，Ｓｉなど）が好ましく、近赤外域から可視光領域の周波数領域であればたとえば金属（Ａｇ，Ａｕ，Ａｌなど）が好ましい。また、透明性導電膜（ＩＴＯなど）を選択してもよく、典型的な透明導電膜は近赤外域まで負の誘電率実部を有する。図１において１０３は、熱型検出素子である。熱型検出素子のほとんどは、誘電率実部が正で静電正接が比較的小さいいわゆる誘電体であり、本発明を実施するための最良の形態として好ましい。１０２は少なくともその一部が熱型検出素子１０３の誘電率あるいは熱型検出素子近傍の実効誘電率より大きな誘電率を有した第２の媒体であって、よく知られた誘電体を用いればよい。たとえば、ミリ波帯からテラヘルツ帯の周波数領域（３０ＧＨｚから３０ＴＨｚ）ことであればたとえばｈｉｇｈ−ｋ材料として知られているファインセラミックを利用してよい。近赤外域から可視光領域の周波数領域であれば、Ｓｉ（アンドープ）やＴｉＯ２を利用してもよい。特に、本発明の検出素子は、電磁波が３０ＧＨｚから３０ＴＨｚの周波数領域の一部を含むものを検出する素子として好ましく用いられる。また、図１において第２の媒体１０２はかまぼこ状の形状をしているが、本質的にはどのような形状でもよい。第１の媒体（負誘電率媒体）１０１、第２の媒体１０２、熱型検出素子１０３の位置関係は、これまでによく知られた表面プラズモン共鳴センサにおけるクレッチマン配置と同様な位置関係である。つまり、検出したい電磁波１０４の入射方向側から１０２、１０１、１０３の順である。１０２，１０１、１０３は図１のようにそれぞれ接するように配置するか、検出する電磁波の波長以下の距離内となるように配しておく。単純に、図１のように層状に重ねて配したときは
Ｒｅ（ε１）  ＜  −ε３
の関係式を満たさなくてはならず、第１の媒体（負誘電率媒体）１０１の裏側（熱型検出素子１０３の側）へ表面プラズモンが保持されるために必要である。また、表面プラズモンを励起するために
ε２  ＞  ε３
の関係式も満たさなくてはならない。ここで、Ｒｅ（ε１）は負誘電率媒質１０１の層の誘電率実部、ε２は第２の媒体１０２の誘電率、ε３は熱型検出素子１０３の誘電率を表す。
【００１６】
なお、図１において、第１の媒体（負誘電率媒体）１０１は膜状の形状をしているが、第１の媒体（負誘電率媒体）１０１の一部そのようになっていればよい。また、光検出によって熱型検出素子で得られる光検出電気信号の取り出し方法は熱型検出素子１０３の具体例によって異なるため図示していないが、以下の実施例において説明する。
【００１７】
（原理）
以上の構成において、本発明が受光感度を高くできる理由は次のとおりである。すなわち、ある波長の電磁波１０４が第２の媒体１０２を介して、第１の媒体（負誘電率媒質）１０１に入射されたとき、表面プラズモン共鳴が起こるための条件を満たすと、第１の媒体（負誘電率媒体）１０１保持される表面プラズモンを励起することができる。表面プラズモン共鳴が起こる条件は、電磁波の波長や入射角度、負誘電率媒質の誘電率や形状などの構成によって決まる。これは入射電磁波にｐ偏光成分が含まれているときで、共鳴のために設計された構成では負誘電率媒質１０１の裏側、つまり、熱型検出素子１０３の側へ表面プラズモンが励起される。ここで、レーザ光など偏光面をもつ電磁波の場合にはｐ偏光成分が多くなるような調整を行うことが望ましい。無偏光、複数の偏光面、楕円／円偏光の場合には調整を不用とすることもできる。表面プラズモンは第１の媒体（負誘電率媒体）１０１の表面に垂直な電界ベクトルを有した電磁界をともない、その電界強度は、典型的には、入射電磁波における電界強度の数十から数百倍程度である。これは電界増強効果と呼ばれ、広く知られている。いま、図１のように熱型検出素子１０３を配しておくと、第１の媒体（負誘電率媒体）１０１に保持された表面プラズモンにともなう電磁界は熱型検出素子１０３に染み出すようになる。このときの電界強度は熱型検出素子１０３によって検出されることになり、ゆえに、大きな光検出信号が得られるので素子全体としての受光感度が高くなる。言いなおすと、ある波長の電磁波が第２の媒体１０２を介して、一の強度をもって第１の媒体（負誘電率媒質）１０１に入射し、表面プラズモン共鳴がおきると、熱型検出素子１０３において数十から数百倍程度の電界強度となる。簡単のため、熱型検出素子１０３の受光感度を（電界強度に依らずに）一定として、たとえば電界増強効果を１００倍と仮定すると、このとき熱型検出素子１０３から得られる光検出電気信号は受光感度×１００と計算される。これは、素子全体としての受光感度が１００倍となっていることを意味する。したがって、第１の媒体（負誘電率媒体）１０１と第２の媒体１０２とはフィルタとして波長を選択する働きを有する。さらに、このとき、あたかもフィルタ通過後の電界強度を数十から数百倍に増幅しているような働きを有しているといってもよい。ただし、フィルタ通過後の電磁界は伝播するような電磁波ではない。このようにして、素子全体としての受光感度が高くなる効果を有すれば、ＮＥＰは受光感度に反比例するため、素子全体としてのＮＥＰも優れ、したがって、Ｄ＊も優れる。
【００１８】
図２は以上に示した電界増強効果の典型的な例を表している。グラフは電界強度２０１と構成との位置関係を示しており、入射電磁波の電界強度を１と規格化して表している。図２によれば、第１の媒体（負誘電率媒体）１０１の裏側（熱型検出素子１０３の側）の位置で電界強度は大きくなっている。その大きさは、指数関数的に減衰するが、入射電磁波の波長と同程度までは十分な大きさで残っている。したがって、熱型検出素子１０３は第１の媒体（負誘電率媒体）１０１の近傍に配しておけばよいことがわかる。電界強度の大きさは、第１の媒体（負誘電率媒体）１０１の誘電率実部や形状、その他の構成に依存している。たとえば、Ｈｅ−Ｎｅレーザを光源として仮定し（波長６３３［ｎｍ］）、第１の媒体（負誘電率媒体）１０１としてＡｇ薄膜（５０［ｎｍ］）、第２の媒質１０２としてＢＫ７ガラスを利用した状況のもとで計算した。それによると、電界強度大きさはピーク値で約３５０と計算される。
【００１９】
さらに、以上の電界増強効果は第１の媒体（負誘電率媒体）１０１の裏側（熱型検出素子１０３の側）の至るところで発生しているため、構成全体の面積を広くしても同効果が低減されることがない。したがって、本発明では受光面積を比較的大きくとることができるので、より微弱な光検出を、より大きな光検出電気信号出力をもって行うこと可能である。
【００２０】
（その他の構成）
以上に示された本発明を実施するための最良の形態に加えて、電界増強効果を有するような次のような構成もとることができる。すなわち、第１の媒体（負誘電率媒体）、第２の媒体、熱型検出素子の位置関係は、可視光領域でよく知られた表面プラズモン共鳴センサにおけるオットー配置と同様な位置関係であってもよい。このとき、検出したい電磁波の入射方向側から第２の媒体、第１の媒体（負誘電率媒体）、熱型検出素子の順である。また、媒体を使用せず、第１の媒体（負誘電率媒体）に検出したい電磁波の波長と同じかそれ以下の（負誘電率媒体によるが、通常波長より短い）ピッチでグレーティング加工を施し、さらに熱型検出素子を配してもよい。これらはいずれも、表面プラズモン共鳴に起因する電界増強効果を有するため素子全体としての受光感度や検出能力を高め、また受光面積も同様に比較的大きくとることができる。
【００２１】
さらに、周波数領域を限定すれば、以上に示された熱型検出素子を量子型検出素子に代替することもできる。つまり、量子型検出素子の多くは半導体素子であって、キャリアがドープされた典型的な半導体は少なくとも中赤外域より長波長側（ミリ波帯からテラヘルツ帯を含む）では金属として振舞うからである。これは、定性的には、プラズマ周波数から低周波側が金属、高周波側が誘電体として説明されることによる。本発明では誘電体として説明される周波数領域で効果を有するため、中赤外域から可視光領域の周波数領域においてのみ、以上に示された熱型検出素子を量子型検出素子に代替することができる。
【００２２】
（付加的な構成）
さらに、以上に示された本発明を実施するための最良の形態において、検出したい電磁波は空気中を伝播して入射される状況が多く考えられるため、空気と媒体との間のフレネル反射ロスを低減するための構成もとることができる。このためには、媒体に自由空間とのインピーダンス変換構造を備える構成とすればよく、たとえば、媒体にＳＷＳ（サブ波長格子）を施した構成、ＡＲコーティングを備えた構成としてもよい。
【実施例１】
【００２３】
図３は、本発明に係る、検出素子及びフィルタの構成の実施例を示した断面図である。図３において３０１はｎ−ＩｎＡｓであって、ミリ波帯を含みテラヘルツ帯までの周波数領域において負の誘電率実部を持つ。３０２は同周波数領域のｈｉｇｈ−ｋ材料として知られたチタニア系セラミックスである。３０３はＤＬａＴＧＳ結晶であって、同周波数領域の焦電素子として知られる。また、３１１、３１２は電極であって、検出にともなうＤＬａＴＧＳ結晶の自発分極を電圧として取り出すためのものである。ゆえに、３１３は電圧検出器を示している。また３１３は、インピーダンス整合回路（たとえばソースフォロア回路）を含んでいてもよい。
【００２４】
構成は図３のようなクレッチマン配置として、検出したいミリ波帯からテラヘルツ帯の電磁波３０４の入射方向側から３０２、３０１、３０３の順とすることはすでに述べたとおりである。これらはそれぞれ接するか、使用する電磁波の波長以下の距離内となるように配しておけばよく、本実施例では図３のように接している。ｎ−ＩｎＡｓ３０１の厚さには最適値があって、最適なとき、最も電界増強効果が高い。このとき、素子全体としての受光感度が高く、したがって、電圧検出器３１３で大きな応答が得られることになる。いま、検出したい光の波長を周波数換算で０．５［ＴＨｚ］から１．０［ＴＨｚ］の間であることを想定する。ＤＬａＴＧＳ結晶３０３の（比）誘電率を１９、チタニア系セラミックス３０２の誘電率を１１０、ｎ−ＩｎＡｓ３０１をドゥルーデの複素誘電率モデルとしてフレネルの反射式に基づいて計算をすすめる。ドゥルーデの複素誘電率モデルでは、自由電子数１．０ｅ１６［ｃｍ−３］、有効質量ｍｅｆｆ＝０．０３、緩和時間の逆数γ／２π＝０．３０［ＴＨｚ］、背景誘電率εｂ＝１４．５である。それによると、ｎ−ＩｎＡｓ３０１の厚さは５［μｍ］程度が最適値である。このときの、もともとＤＬａＴＧＳ結晶３０３のＤ＊がおよそ１０９［ｃｍ．Ｈｚ１／２／ｗ］であることと、数十倍程度の電界増強効果とを考慮すれば、素子全体として最大１０１０［ｃｍ．Ｈｚ１／２／ｗ］程度の検出能力が期待できる。さらに、共鳴時において３０１、３０２は波長選択フィルタの効果もあり（バンドパス帯域はおおよそγと考えてよい）、素子全体としての検出能力はさらに優れたものになる。
【００２５】
なお、ＤＬａＴＧＳ結晶３０３は、受光感度が周囲の温度に依存して安定しない性質を持つため、構成に加えて外部温調器などを設けておいてもよい。また、３２０はＳＷＳをあらわし、本実施例のようなミリ波帯からテラヘルツ帯の周波数領域では、波長が比較的大きく加工が容易である。
【００２６】
以上の構成の作製方法は下記の通りである。すなわち、ｎ−ＩｎＡｓ基板とＤＬａＴＧＳ結晶を直接固相接合で張り合わせて、研磨などにより５［μｍ］厚のｎ−ＩｎＡｓ薄膜を残すようにすれば所望の形態となる。固相接合の方法としては、加圧しながら温度を上昇させる方法や電界を印加する方法などがある。または、二つの部材の表面同士を接触させて、周囲に接着剤を塗布して固めてもよい。研磨によりｎ−ＩｎＡｓを薄膜化したあとに、電極３１２をその表面の一部に図１のように形成する。その後、媒体３０２を載せてやはり周囲を接着剤で固めるなどして固定する。ＳＷＳ３２０については、媒体３０２を焼結で作製する際に、もとの型に刻んでおけばよい。あるいは、図１のように成形した後、切削などの機械加工、レーザ加工などで形成してもよい。
【００２７】
ここで、半導体としてはＩｎＡｓに限るものではなく、Ｓｉ，ＳｉＧｅ，ＩｎＧａＡｓ，ＧａＡｓ，ＧａＮ，ＧａＳｂ，ＣｄＴｅ系などＩＶ族およびその化合物、ＩＩＩ−Ｖ族化合物半導体、ＩＩ−ＶＩ族半導体などを用いることができる。今回は基板の研磨により薄膜化したが、基板上にＭＢＥ法などでバッファ層および動作層のエピタキシャル成長を行い、動作層のみを焦電素子を構成する結晶に移設するＥＬＯ（エピタキシャルリフトオフ）技術を用いてもよい。または、焦電素子を構成する結晶上に低温で直接的に上記半導体のアモルファス膜を形成したもの、さらにはこれをレーザアニール等で結晶化したものを用いてもよい。
【００２８】
ＤＬａＴＧＳ結晶と半導体の張り合わせ方法として金属間接合を用いて図９のような構造となってもよい。すなわち、まずｎ−ＩｎＡｓ基板上にＴｉ／Ａｕなどによる金属膜を蒸着して、受光領域となる１［ｍｍ］Φだけリフトオフ法などで金属膜のない窓領域を形成して周囲に金属膜９０４，９０５が残るようにする。ＤＬａＴＧＳ結晶上に同じく窓領域をもつＴｉ／Ａｕ金属膜９１１、９１２を形成し、ｎ−ＩｎＡｓ基板と窓領域が勘合するように張り合わせて加圧し、ボンディングを行う。その後、研磨などにより５［μｍ］厚のｎ−ＩｎＡｓ膜９０１を残すようにすれば所望の形態となる。この場合、９１１および９１２を電極として用いてＤＬａＴＧＳ結晶の表面に発生している分極を横方向から電圧９１３として取り出す構成としてもよい。
【００２９】
上記の説明では単一の素子について述べてきたが、これらを二次元アレイ化して一括して画像取得を可能としても良い。たとえば、図７は４×４アレイとしたものである。焦電体結晶基板７０２にはすでに説明したような図示しない半導体膜および媒体７０１が独立に配置されている。それぞれ画素に相当する電極は７０４のように独立に引き出されて、各画素の信号を個別に検出することができる。一方裏面には共通電極７０３が形成されている。この構成によりたとえばテラヘルツ帯において高速に画像を取得することができる。この例では１６画素を集積化しているが、画素数を増加させて高解像度の二次元イメージを取れる構成も提供できる。
【実施例２】
【００３０】
図４は、本発明に係る、検出素子及びフィルタの構成の実施例を示した断面図である。図４において４０１はＩＴＯ（Ｉｎ２Ｏ３）であって、中赤外域を含み近赤外域までの周波数領域において負の誘電率実部を持つ。４０２は波長１［μｍ］以上の周波数領域で比較的透明な高屈折率材料としてのＳｉ（アンドープ）である。４０３はＬｉＴａＯ３結晶であって、同周波数領域の焦電素子として知られる。また、４１１、４１２は電極であって、検出にともなうＬｉＴａＯ３結晶の自発分極を電圧で取り出すためのものである。ゆえに、４１３は電圧検出器を示している。また４１３は、インピーダンス整合回路（たとえばソースフォロア回路）を含んでいてもよい。
【００３１】
構成は図４のようなクレッチマン配置として、検出したい中赤外域から近赤外域の電磁波４０４の入射方向側から４０２、４０１、４０３の順とすることはすでに述べたとおりである。これらはそれぞれ接するか、使用する電磁波の波長以下の距離内となるように配しておけばよく、本実施例では図３のように接している。ＩＴＯ４０１の厚さには最適値があって、最適なとき、最も電界増強効果が高い。このとき、素子全体としての受光感度が高く、したがって、電圧検出器４１３で大きな応答が得られる。いま、検出したい光の波長が３［μｍ］付近であることを想定する。ＬｉＴａＯ３結晶４０３の（比）誘電率を４．５、Ｓｉ４０２の誘電率を１２、ＩＴＯ４０１をドゥルーデの複素誘電率モデルとしてフレネルの反射式に基づいて計算をすすめる。ドゥルーデの複素誘電率モデルでは、自由電子数１．０ｅ２１［ｃｍ−３］、有効質量ｍｅｆｆ＝０．３、緩和時間の逆数γ／２π＝５．８［ＴＨｚ］、背景誘電率εｂ＝３．１とする。それによると、ＩＴＯの厚さは２００［ｎｍ］程度が最適値である。このときの、もともとＬｉＴａＯ３結晶１０３のＤ＊がおよそ１０８［ｃｍ．Ｈｚ１／２／ｗ］であることと、百倍程度の電界増強効果とを考慮すれば、素子全体として最大１０１０［ｃｍ．Ｈｚ１／２／ｗ］程度の検出能力が期待できる。さらに、共鳴時において４０１、４０２は波長選択フィルタの効果もあり（バンドパス帯域はおおよそγと考えてよい）、素子全体としての検出能力はさらに優れたものになる。
【００３２】
なお、４２０はＡＲコーティングであって本実施例では付加しているが、フレネル反射ロスが比較的小さい構成とできれば、付加しなくてもよい。
【００３３】
以上の構成の作製方法は、たとえば、へき開したＬｉＴａＯ３結晶上にＩＴＯをスパッタ法や蒸着で成膜してもよい。また、ＡＲコーティングはＣＶＤ法などで酸化シリコン膜または窒化シリコン膜を形成する。
【実施例３】
【００３４】
図５は、本発明に係る、検出素子及びフィルタの構成の実施例を示した断面図である。図５において５０１はＡｕであって、近赤外域を含み可視領域までの周波数領域において負の誘電率実部を持つ。４０２は波長１［μｍ］以上の周波数領域で比較的透明な高屈折率材料としてのＳｉ（アンドープ）である。５０３はＩｎＧａＡｓＰＩＮフォトダイオードであって、ＩｎやＧａなどの混晶の配合を変えることによって同周波数領域をサポートするＰＩＮ型フォトダイオードと知られる。たとえば、ＩｎＰ基板に格子整合するＩｎ５３Ｇａ４７Ａｓは１．５［μｍ］帯にＤ＊のピークを持ち、その値は１０１０［ｃｍ．Ｈｚ１／２／ｗ］である。５１４、５１５はＩｎＧａＡｓＰＩＮフォトダイオードにおけるそれぞれｐ型、ｎ型領域である。ｉ型領域はｐ型領域５１４とｎ型領域５１５との間に存在するが図示していない。５１６は絶縁膜である。５１１，５１２はそれぞれ電極であって、検出にともなう光電流を取り出すためのものである。ゆえに、５１３は電流検出器を示している。また５１３は、逆バイアスを印加する回路やオペアンプによる増幅回路を含んでいてもよい。
【００３５】
構成は図５のようなクレッチマン配置として、検出したい近赤外域から可視領域の電磁波５０４の入射方向側から５０２、５０１、５０３の順とすることはすでに述べたとおりである。これらはそれぞれ接するか、使用する電磁波の波長以下の距離内となるように配しておけばよく、本実施例では図５のように接している。Ａｕ５０１の厚さには実施例１と同様に最適値があって、最適なとき、最も電界増強効果が高い。いま、検出したい光の波長が１．５［μｍ］付近であることを想定する。ＩｎＧａＡｓ５０３の（比）誘電率を１１、Ｓｉ５０２の誘電率を１２、Ａｕ５０１をドゥルーデの複素誘電率モデルでフレネルの反射式に基づいて計算する。ドゥルーデの複素誘電率モデルでは、プラズマ周波数２．２［ＰＨｚ］、有効質量ｍｅｆｆ＝１．０、緩和時間の逆数γ／２π＝４０［ＴＨｚ］、背景誘電率εｂ＝１．０とする。これによると、Ａｕ５０１の厚さは６０［ｎｍ］程度が最適値である。このときの、もともとＩｎＧａＡｓＰＩＮフォトダイオード５０３のＤ＊がおよそ１０１０［ｃｍ．Ｈｚ１／２／ｗ］であることと、百倍程度の電界増強効果とを考慮すれば、素子全体として最大１０１２［ｃｍ．Ｈｚ１／２／ｗ］程度の検出能力が期待できる。
【００３６】
ＰＩＮフォトダイオードでは、一般に、受光領域の周囲あるいは中央に電極５１２を備える。さらに、その表面に酸化シリコン、窒化シリコンなどの絶縁膜５１６を形成して、さらにＥＢ蒸着法などによって金薄膜５０１を形成し、媒体５０２をその上に配置することで、本実施例の検出素子を構成できる。
【実施例４】
【００３７】
図６は、本発明に係る、検出素子及びフィルタの構成の実施例を示した断面図である。図６において６０１はグレーティング加工されたＡｕであって、Ａｕ自身は近赤外域を含み可視領域までの周波数領域において負の誘電率実部を持つことはこれまでに述べたとおりである。本実施例は実施例３の変形例であって、以下は実施例３と同様な構造である。すなわち６０３はＩｎＧａＡｓＰＩＮフォトダイオードであり、６１４、６１５はＩｎＧａＡｓＰＩＮフォトダイオードにおけるそれぞれｐ型、ｎ型領域である。ｉ型領域はｐ型領域６１４とｎ型領域６１５との間に存在するが図示していない。６１６は絶縁膜である。６１１，６１２はそれぞれ電極であって、検出にともなう光電流を取り出すためのものである。ゆえに、６１３は電流検出器を示している。また６１３は、逆バイアスを印加する回路やオペアンプによる信号増幅回路を含んでいてもよい。
【００３８】
本実施例の構成は図６のようにＡｕ６０１に検出したい電磁波の波長と同じかそれ以下の（負誘電率媒体によるが、通常波長より短い）周期ｄでグレーティング加工を施し、さらにＩｎＧａＡｓＰＩＮフォトダイオード６０３を配している。グレーティングの凹部の底面にフォトダイオードが露出している。これにより、グレーティングで電界の強度が増幅された電磁波を効率的に検出することができる。Ａｕグレーティング６０１のピッチｄには最適値があって、最適なとき、最も電界増強効果が高い。いま、検出したい光の波長が１．５［μｍ］付近であることを想定する。ＩｎＧａＡｓ６０３の（比）誘電率を１１．６、Ａｕ６０１の複素屈折率をドゥルーデの複素誘電率モデルとして結合波理論に基づいて計算をすすめる。
【００３９】
ドゥルーデの複素誘電率モデルでは、プラズマ周波数２．２［ＰＨｚ］、有効質量ｍｅｆｆ＝１．０、緩和時間の逆数γ／２π＝４０［ＴＨｚ］、背景誘電率εｂ＝１．０とする。これによると、Ａｕグレーティング６０１のピッチｄは５００［ｎｍ］程度が一次の最適値である。ただし、共鳴が生じる波長はほかにも存在するため、６０１の波長選択フィルタの効果はやや小さいといえる。この構成では媒体を必ずしも必要としないため、構成が比較的容易となる。
【００４０】
この場合はｐ型領域６１４上に（ｐｎを短絡させないように）Ａｕ６０１グレーティングを蒸着して形成する。
【実施例５】
【００４１】
図８は、本発明に係る、検出素子及びフィルタの構成の実施例を示した断面図である。図８において８２１は遮蔽部材であって、８２２は保持部材である。遮蔽部材８２１は指向性を絞るためのものであって、８２２は素子全体としての指向性を調整するためのものである。８２４は窒素ガスなどの不活性ガス（Ｎｅ，Ａｒ，Ｋｒ，Ｘｅなど）であって、素子全体の損傷を防止するためのものである。または真空でもよい。本実施例は実施例１の変形例であって、以下は実施例１と同様な構造である。すなわち、８０１はｎ−ＩｎＡｓ、８０２はチタニア系セラミックス、８０３はＤＬａＴＧＳ結晶である。また、８１１，８１２は電極である。８１３は電圧検出器であって、端子８２３を介して、電極８１１，８１２に接続される。
【００４２】
遮蔽部材８２１は、たとえば銅やステンレスなど適当な金属を用いればよい。もちろん十分な遮蔽効果を与えるために、その厚みを使用する電磁波の表皮深さ以上とする。ミリ波帯以上のいずれの周波数領域においてたとえば、１［μｍ］もあれば十分である。この場合端子８２３を短絡しないように、端子８２３は被覆しておくことが望ましい。保持部材８２２は共鳴時に規定された入射角を、素子全体として垂直にするためのものである。実施例１と同様に、検出したい電磁波の波長を周波数換算して０．５［ＴＨｚ］から１．０［ＴＨｚ］の間であることと想定する。ＤＬａＴＧＳ結晶８０３の（比）誘電率を１９、チタニア系セラミックス８０２の誘電率を１１０、ｎ−ＩｎＡｓ８０１をドゥルーデの複素誘電率モデルとしてフレネルの反射式に基づいて計算をすすめる。ドゥルーデの複素誘電率モデルでは、自由電子数１．０ｅ１６［ｃｍ−３］、有効質量ｍｅｆｆ＝０．０３、緩和時間の逆数γ／２π＝０．３０［ＴＨｚ］、背景誘電率εｂ＝１４．５とする。これによると、入射角は約３０［ｄｅｇ］に規定される。したがって、図８のように保持部材８２２を配して、調整角Θは３０［ｄｅｇ］とする。ここで、保持部材８２２は適当な絶縁体でよいから、たとえば成型のしやすいような、樹脂や発砲ウレタンなどを用いればよい。また、端子８２３，不活性ガス８２４を含む素子全体の作製方法としては、よく知られたパッケージ実装技術を選択することができる。
【００４３】
検出したい電磁波の中心波長をシフトさせることもでき、たとえば、このパッケージを回転可能な台に載せて制御して入射角を変化させてればよい。この入射角変化に対する強度分布を取得すれば、波長スペクトルを計測するシステムとして機能させることができる。たとえば、任意の電磁波発生源からの電磁波を検査したい物体に照射して、その透過光または反射光をこの検出素子で波長スペクトルを取得すれば分光器として機能させることができる。また、検査物体がなければ電磁波発生源のスペクトル特性そのものを評価することもできる。
【００４４】
また、パッケージングする素子としては図７に示した二次元アレイ状のものを用いて、ミリ波から可視光領域において選択される高感度なイメージチップを提供することもできる。さらに、検出素子が検出する電界強度の違いに基づいて、電界強度分布の画像を形成する画像形成部を備えたことにより画像形成装置を提供することが可能になる。
【図面の簡単な説明】
【００４５】
【図１】本発明を実施するための最良の形態について示した断面図。
【図２】本発明を実施するための最良の形態で得られる電界増強効果を示した図。
【図３】実施例１に係る検出素子の構成を示す断面図。
【図４】実施例２に係る検出素子の構成を示す断面図。
【図５】実施例３に係る検出素子の構成を示す断面図。
【図６】実施例４に係る検出素子の構成を示す断面図。
【図７】実施例１に係る検出素子の二次元アレイ形状を示した図。
【図８】実施例５に係る検出素子の構成を示す断面図。
【図９】実施例１に係る検出素子の構成を示す断面図。
【符号の説明】
【００４６】
１０１  第１の媒体（負誘電率媒体）
１０２  第２の媒体
１０３  熱型検出素子
１０４  電磁波
２０１  電界強度
３０１，８０１，９０１  ｎ−ＩｎＡｓ（負誘電率媒体）
３０２，８０２，９０２  チタニア系セラミックス（媒体）
３０３，８０３，９０３  ＤＬａＴＧＳ結晶（熱型検出素子）
３０４，８０４  ミリ波帯からテラヘルツ帯の電磁波
３２０  ＳＷＳ
４０１  ＩＴＯ（負誘電率媒体）
４０２  Ｓｉ（媒体）
４０３  ＬｉＴａＯ３結晶（熱型検出素子）
４０４  中赤外域から近赤外域の光
４２０  ＡＲコーティング
５０１  Ａｕ（負誘電率媒体）
５０２  Ｓｉ（媒体）
５０３，６０３  ＩｎＧａＡｓＰＩＮフォトダイオード（量子型検出素子）
５０４，６０４  近赤外域から可視光領域の光
６０１  Ａｕグレーティング（負誘電率媒体）
７０１  媒体
７０２  焦電体結晶
７０３  共通電極
７０４  電極
３１１，３１２，４１１，４１２，５１１，５１２，６１１，６１２，８１１，８１２，９１１，９１２  電極
３１３，４１３，８１３，９１３  電圧検出器
５１３，６１３  電流検出器
５１４，６１４  ｐ型領域
５１５，６１５  ｎ型領域
５１６，６１６  絶縁膜
８２１  遮蔽部材
８２２  保持部材
８２３  端子
８２４  不活性ガス
９０４，９０５  金属膜
【図１】
0004481946.tif 000002
【図２】
0004481946.tif 000003
【図３】
0004481946.tif 000004
【図４】
0004481946.tif 000005
【図５】
0004481946.tif 000006
【図６】
0004481946.tif 000007
【図７】
0004481946.tif 000008
【図８】
0004481946.tif 000009
【図９】
0004481946.tif 000010